(57)【要約】【課題】硬化性、貯蔵安定性を大幅に改善し、例えばシーリング材などに好適な室温硬化性ポリオルガノシロキサン組成物を安価にかつ容易に得ることを可能にした調製方法を提供する。【解決手段】（Ａ）ポリオルガノシロキサン１００重量部と、（Ｂ）オルガノシラン０．１〜２０重量部と、（Ｃ）無機充填剤１〜５００重量部と、（Ｄ）硬化触媒０．０１〜１０重量部を含む室温硬化性ポリオルガノシロキサン組成物を調製するにあたり、（Ａ）成分に（Ｂ）成分の一部または全量を配合した後あるいは配合すると同時に、（Ａ）成分と（Ｂ）成分との混合物に（Ｃ）成分を配合し、その後（Ｄ）成分を配合する。（Ｃ）成分が有機物により表面処理された無機充填剤であり、この（Ｃ）成分を（Ａ）成分と（Ｂ）成分との混合物に配合した後、６０ｃｍＨｇ以下の減圧下５０〜２００℃の温度で１〜６時間加熱する。【選択図】なし【特許請求の範囲】
【請求項１】
（Ａ）一般式：
【化１】
2011236442.tif 000012
（式中、Ｒ１は置換または非置換の１価の炭化水素基、Ｘは加水分解性基、ａは０、１または２の整数、ｎは正の整数である。）で表され、２３℃における粘度が２０〜１，０００，０００ｍＰａ・ｓであるポリオルガノシロキサン１００重量部と、
（Ｂ）平均組成式：Ｒ２ｂＳｉ（ＯＲ３）４−ｂ
（式中、Ｒ２、Ｒ３は互いに同一でも異なっていてもよい置換または非置換の１価の炭化水素基であり、ｂは０、１または２の整数である。）で表されるオルガノシランまたはその部分加水分解縮合物０．１〜２０重量部と、
（Ｃ）無機充填剤１〜５００重量部、および
（Ｄ）硬化触媒０．０１〜１０重量部をそれぞれ含有する室温硬化性ポリオルガノシロキサン組成物を調製するにあたり、
前記（Ａ）成分に前記（Ｂ）成分の一部または全量を配合した後あるいは配合すると同時に、前記（Ａ）成分と前記（Ｂ）成分との混合物に前記（Ｃ）成分を配合し、その後前記（Ｄ）成分を配合する工程を備え、
前記（Ｃ）成分が有機物により表面処理された無機充填剤であり、この（Ｃ）成分を前記（Ａ）成分と前記（Ｂ）成分との混合物に配合した後、６０ｃｍＨｇ以下の減圧下５０〜２００℃の温度で１〜６時間加熱し、次いで前記（Ｄ）成分を配合することを特徴とする室温硬化性ポリオルガノシロキサン組成物の調製方法。
【請求項２】
前記（Ｃ）成分は、脂肪酸または脂肪酸エステルにより表面処理された炭酸カルシウムであることを特徴とする請求項１記載の室温硬化性ポリオルガノシロキサン組成物の調製方法。
【発明の詳細な説明】
【技術分野】
【０００１】
本発明は、室温硬化性ポリオルガノシロキサン組成物の調製方法に係り、さらに詳しくは、空気中の水分により常温で硬化する一成分系の室温硬化性ポリオルガノシロキサン組成物の調製方法に関する。
【背景技術】
【０００２】
従来から、空気中の水分と接触して常温で硬化しゴム弾性体となるポリオルガノシロキサン組成物は、建築、機械、電気など各種の分野において、シーリング材、工業用接着剤、ポッティング材などに広く用いられている。
【０００３】
このようなシーリング材や工業用接着剤などに用いられるポリオルガノシロキサン組成物には、近年の電化製品をはじめとする安全性の要求に伴い、自己消炎性、耐熱性など安全性に関連する諸性質のさらなる向上が望まれている。そのため、補強性に加えて自己消炎性などを付与するために、粉砕シリカ、二酸化チタン、炭酸亜鉛、水酸化アルミニウムなどの吸湿水（吸着水）量の大きい無機充填剤が用いられている。
【０００４】
このような無機充填剤を、水分と接触して硬化するポリオルガノシロキサン組成物に配合すると、吸着水の影響により組成物の硬化性、貯蔵安定性が低下する。そのため、予め表面をオルガノシラザン、オルガノシクロシロキサン、オルガノクロロシラン、オルガノアルコキシシランなどで疎水化処理した無機充填剤を用いる提案がなされている（例えば、特許文献１参照）。また、予めベースポリマーと無機充填剤を減圧加熱下で混合した後、架橋剤と硬化触媒を配合して均一に混合することによって、硬化性や貯蔵安定性の低下を防止している。
【先行技術文献】
【特許文献】
【０００５】
【特許文献１】特公平５−８８８６６号公報
【発明の概要】
【発明が解決しようとする課題】
【０００６】
しかしながら、予め表面処理された無機充填剤を用いても十分な効果が得られず、さらに材料コストが高くなるという問題があった。また、ベースポリマーと無機充填剤を減圧下で加熱する方法では、加熱による脱水効果が十分でなく、硬化性、貯蔵安定性に劣るという問題があった。
【０００７】
本発明は、このような課題に対処するためになされたもので、硬化性、貯蔵安定性を大幅に改善し、例えばシーリング材などに好適な室温硬化性ポリオルガノシロキサン組成物を安価にかつ容易に得ることを可能にした調製方法を提供することを目的とする。
【課題を解決するための手段】
【０００８】
本発明者らは、上記目的を達成するために鋭意検討した結果、室温硬化性ポリオルガノシロキサン組成物を調製するにあたり、ベースポリマー単独のものに無機充填剤を配合するのではなく、特定の成分を配合した後あるいはその配合と同時に無機充填剤を配合することによって、硬化性、貯蔵安定性が大幅に改善された組成物が得られることを見出し、本発明をなすに至った。
【０００９】
すなわち、本発明の室温硬化性ポリオルガノポリシロキサン組成物の調製方法は、（Ａ）一般式：
【化１】
2011236442.tif 000002
（式中、Ｒ１は置換または非置換の１価の炭化水素基、Ｘは加水分解性基、ａは０、１または２の整数、ｎは正の整数である。）で表され、２３℃における粘度が２０〜１，０００，０００ｍＰａ・ｓであるポリオルガノシロキサン１００重量部と、（Ｂ）平均組成式：Ｒ２ｂＳｉ（ＯＲ３）４−ｂ（式中、Ｒ２、Ｒ３は互いに同一でも異なっていてもよい置換または非置換の１価の炭化水素基であり、ｂは０、１または２の整数である。）で表されるオルガノシランまたはその部分加水分解縮合物０．１〜２０重量部と、（Ｃ）無機充填剤１〜５００重量部、および（Ｄ）硬化触媒０．０１〜１０重量部をそれぞれ含有する室温硬化性ポリオルガノシロキサン組成物を調製するにあたり、前記（Ａ）成分に前記（Ｂ）成分の一部または全量を配合した後あるいは配合すると同時に、前記（Ａ）成分と前記（Ｂ）成分との混合物に前記（Ｃ）成分を配合し、その後前記（Ｄ）成分を配合する工程を備え、前記（Ｃ）成分が有機物により表面処理された無機充填剤であり、この（Ｃ）成分を前記（Ａ）成分と前記（Ｂ）成分との混合物に配合した後、６０ｃｍＨｇ以下の減圧下５０〜２００℃の温度で１〜６時間加熱し、次いで前記（Ｄ）成分を配合することを特徴とする。
【発明の効果】
【００１０】
本発明によれば、（Ｃ）成分である無機充填剤を（Ａ）成分である反応性ポリオルガノシロキサンに配合するにあたり、予め（Ａ）成分に反応性のより高い（Ｂ）オルガノシラン（アルコキシシラン）を配合するか、あるいは（Ａ）成分に（Ｃ）成分を配合すると同時に（Ｂ）成分を配合することによって、硬化性および貯蔵安定性が大幅に改善された室温硬化性ポリオルガノシロキサン組成物を得ることができる。
【００１１】
また、本発明の調製方法によれば、硬化性および貯蔵安定性に優れた室温硬化性ポリオルガノシロキサン組成物を安価にかつ容易に得ることが可能である。
【発明を実施するための形態】
【００１２】
以下、本発明の実施の形態について説明する。
【００１３】
本発明の実施形態は、（Ａ）分子鎖末端が加水分解性基で封鎖されたポリオルガノシロキサン１００重量部と、（Ｂ）ケイ素原子に結合した加水分解性基を有するオルガノシランまたはその部分加水分解縮合物０．１〜２０重量部と、（Ｃ）無機充填剤１〜５００重量部、および（Ｄ）硬化触媒０．０１〜１０重量部をそれぞれ含有する室温硬化性ポリオルガノシロキサン組成物を調製する方法である。
【００１４】
（Ａ）成分は、本発明によって得られる組成物のベースポリマーとなるものであり、下記一般式で示されるポリオルガノシロキサンが用いられる。
【化２】
2011236442.tif 000003
【００１５】
上記一般式において、Ｒ１は置換または非置換の１価の炭化水素基である。炭化水素基としては、炭素数が１〜１０のものが好ましく、特に炭素数１〜８のものが好ましい。具体的には、メチル基、エチル基、プロピル基、ブチル基、ヘキシル基などのアルキル基；フェニル基、トリル基などのアリール基；ビニル基、アリル基、ブテニル基、ヘキセニル基などのアルケニル基；シクロヘキシル基などのシクロアルキル基；ベンジル基、２−フェニルエチル基などのアラルキル基；またはこれらの基の炭素原子に結合した水素原子の一部または全部をハロゲン原子、シアノ基などで置換した基、例えばクロロメチル基、トリフルオロプロピル基、シアノエチル基などが挙げられる。メチル基、フェニル基、ビニル基、トリフルオロプロピル基が好ましく、特にメチル基が好ましい。ａは０、１または２の整数であり、０または１が特に好ましい。
【００１６】
Ｘは加水分解性基である。加水分解性基であるＸとしては、メトキシ基、エトキシ基、プロポキシ基、ブトキシ基、メトキシエトキシ基などのアルコキシ基；プロペノキシ基、イソブテニルオキシ基、１−エチル−２−メチルビニルオキシ基などのアルケニルオキシ基；ジメチルケトオキシム基、メチルエチルケトオキシム基、メチルブチルケトオキシム基、ジエチルケトオキシム基、シクロペンタノオキシム基、シクロヘキサノオキシム基などのケトオキシム基；アセトキシ基、プロピオノキシ基、ブチロイロキシ基、ベンゾイル基などのアシルオキシ基；Ｎ−メチルアミノ基、Ｎ−エチルアミノ基、Ｎ−プロピルアミノ基、Ｎ−ブチルアミノ基、Ｎ，Ｎ−ジメチルアミノ基、Ｎ，Ｎ−ジエチルアミノ基、シクロヘキシルアミノ基などのアミノ基；Ｎ−メチルアセトアミド基、Ｎ−メチルベンズアミド基などのアミド基；Ｎ，Ｎ−ジメチルアミノキシ基、Ｎ，Ｎ−ジエチルアミノキシ基などのアミノキシ基；イソシアナート基；α−シリルエステル基；プロピレングリコールモノメチルエーテル基、および塩素原子などのハロゲン原子などが挙げられる。これらの中では、アルコキシ基、アルケニルオキシ基、ケトオキシム基、アシルオキシ基、α−シリルエステル基、プロピレングリコールモノメチルエーテル基が好ましく、特に、メトキシ基、エトキシ基、ジメチルケトオキシム基、メチルエチルケトオキシム基、メチルブチルケトオキシム基、α−シリルエステル基、プロピレングリコールモノメチルエーテル基が好ましい。
【００１７】
また、上記一般式において、ｎは重合度に相当する数であって、取扱いの容易さ、組成物の流動性、硬化後の物性などから、（Ａ）成分の２３℃における粘度を２０〜１，０００，０００ｍＰａ・ｓ、より好ましくは１００〜２００，０００ｍＰａ・ｓにするように選ばれる。
【００１８】
上記一般式で表される（Ａ）成分として、例えば下記構造式を有するものを挙げることができる。なお、Ｒ１は上述した置換または非置換の１価炭化水素基を示し、Ｘは上述した加水分解性基を示す。
【化３】
2011236442.tif 000004
【化４】
2011236442.tif 000005
【００１９】
具体的には、（Ａ）成分として下記のものを挙げることができる。
【化５】
2011236442.tif 000006
【化６】
2011236442.tif 000007
【化７】
2011236442.tif 000008
【化８】
2011236442.tif 000009
【００２０】
本発明の実施形態に用いられる（Ｂ）成分は、前記（Ａ）成分を架橋して網状構造を与えるための架橋剤としての機能を有する。（Ｂ）成分としては、平均組成式：Ｒ２ｂＳｉ（ＯＲ３）４−ｂで表されるオルガノシランまたはその部分加水分解縮合物が用いられる。式中、Ｒ２およびＲ３は、互いに同一でも異なっていてもよい置換または非置換の１価の炭化水素基であり、ｂは０、１または２の整数である。
【００２１】
Ｒ２としては、メチル基、エチル基、プロピル基、ブチル基、ビニル基、フェニル基などの１価の炭化水素基、クロロメチル基、シアノエチル基、３,３,３−トリフルオロプロピル基などの１価の置換炭化水素基などを挙げることができる。Ｒ３としても、これらの置換または非置換の１価の炭化水素基を挙げることができるが、アルキル基であることが好ましい。
【００２２】
（Ｂ）成分としては、例えば、メチルトリメトキシシラン、ビニルトリメトキシシラン、デシルトリメトキシシラン、メチルトリエトキシシラン、フェニルトリメトキシシラン、メチルトリ（エトキシメトキシ）シラン、ジメチルジメトキシシラン、ジメチルジエトキシシラン、ジフェニルジメトキシシラン、テトラメトキシシランなどが挙げられる。
【００２３】
本発明の実施形態では、第１の配合工程で、（Ｂ）成分の少なくとも一部（一部または全量）を予め（Ａ）成分に配合して混合した後、あるいは（Ｂ）成分の少なくとも一部を（Ａ）成分に配合すると同時に、（Ｃ）成分である無機充填剤を配合し、次いで第２の配合工程で、（Ｄ）成分である硬化触媒と（Ｂ）成分の残量を配合することを特徴としている。なお、第１の配合工程で（Ｂ）成分の全量を配合した場合は、第２の配合工程において（Ｂ）成分が配合されないのはもちろんである。また、第１の配合工程で（Ａ）成分に配合される（Ｂ）成分のアルコキシシランと、第２の配合工程で（Ｄ）硬化触媒とともに配合される（Ｂ）成分のアルコキシシランとは、同一種類のものでも異なる種類のものでもよい。
【００２４】
第１の配合工程で（Ａ）成分に配合される（Ｂ）成分は、その後に配合される（Ｃ）成分である無機充填剤の含有する吸着水分と反応するため、吸着水が（Ａ）成分に与える影響を排除する働きをする。したがって、（Ｃ）無機充填剤の含有する吸着水を脱離・除去するに十分な量の（Ｂ）成分（アルコキシシラン）を、第１の配合工程で配合することが好ましい。第１の配合工程で配合される（Ｂ）成分であるアルコキシシランも、第２の配合工程で（Ｄ）硬化触媒とともに配合される（Ｂ）成分のアルコキシシランと同様に、（Ａ）成分の架橋剤として機能する。
【００２５】
架橋剤としての使用の観点からは、トリアルコキシシラン類の使用が好ましく、特に硬化物のモジュラスを下げたい場合には、ジアルコキシシラン類の使用が好ましい。
【００２６】
（Ｂ）成分の配合量は、前記（Ａ）成分１００重量部に対して０．１〜２０重量部の範囲とする。０．１重量部未満では、機械的特性に優れた硬化物を得ることができず、２０重量部を超えると得られる硬化物が脆いものとなる。
【００２７】
本発明の実施形態に用いられる（Ｃ）成分の無機充填剤は、硬化後のゴム弾性体に機械的強度を与える補強性の充填剤である。平均粒径が０．１〜５０μｍより好ましくは０．１〜３０μｍの範囲のものの使用が望ましい。このような無機充填剤としては、例えば、粉砕シリカ、重質炭酸カルシウム、炭酸亜鉛、二酸化チタン、水酸化アルミニウムなどが挙げられる。このような無機充填剤は、組み合わせにより十分な耐久性を得ることができる場合があるので、１種を単独で使用してもよいが複数種を組み合わせて使用してもよい。
【００２８】
（Ｃ）成分である無機充填剤は、予め減圧状態で加熱脱水処理することができる。加熱脱水処理を行うかどうかは、無機充填剤の含有する結晶水および吸着水の量により決められ、結晶水および吸着水量の目安となる加熱減量（１０５℃−３時間の条件）の値は、０．３〜０．５重量％である。すなわち、吸着水量が多く、０．３〜０．５重量％以上の加熱減量を有する無機充填剤については、前記（Ａ）成分に配合する前に減圧状態で加熱脱水処理を行い、１０５℃−３時間の条件下での加熱減量の値を０．２重量％以下に減少させることが好ましい。
【００２９】
加熱脱水処理は、６０ｃｍＨｇ以下より好ましくは３０ｃｍＨｇ以下の減圧下、５０〜２００℃の温度で１〜６時間加熱することにより行う。
【００３０】
また、補強性の観点から、炭酸カルシウムの表面を脂肪酸、脂肪酸エステル、オルガノシランなどの有機物で処理したものを用いることができる。このような有機物で表面処理された炭酸カルシウムなどの無機充填剤に対しては、表面処理剤が変質するおそれがあるため、前記した加熱処理を施すことができない。また、脂肪酸エステルで処理したものは、表面処理に供された脂肪酸エステルが、加熱により溶融してしまうことがある。そのため、（Ａ）成分の硬化性を著しく低下させるばかりか、組成物の保存中に液分離を生じたり、硬化物の表面に溶出するなどの問題を生じる。したがって、加熱処理することなくそのまま（Ｃ）成分を、予め（Ｂ）成分の少なくとも一部（一部または全量）が（Ａ）成分に配合されたものに、あるいは（Ｂ）成分の少なくとも一部を（Ａ）成分に配合すると同時に配合する。（第１の配合工程）
【００３１】
（Ｃ）成分の配合量は、前記（Ａ）成分１００重量部に対して１〜５００重量部、より好ましくは５〜３００重量部の範囲とする。（Ｃ）成分の配合量が１重量部未満では、得られる硬化物の機械的強度が不十分となる。また、５００重量部を超えると混合が難しくなる。また、組成物の吐出性や、組成物の施工の際にへらで形状を整えたりする作業性が悪くなるため好ましくない。
【００３２】
本発明の実施形態に用いられる（Ｄ）成分の硬化触媒は、（Ａ）成分同士および（Ａ）成分と（Ｂ）成分との縮合反応を促進させる触媒である。
【００３３】
このような（Ｄ）硬化触媒としては、鉄オクトエート、コバルトオクトエート、マンガンオクトエート、亜鉛オクトエート、スズナフテネート、スズカプリレート、スズオレエートのようなカルボン酸金属塩；ジブチルスズジアセテート、ジブチルスズジオクトエート、ジブチルスズジラウレート、ジブチルスズオレエート、ジフェニルスズジアセテート、酸化ジブチルスズ、ジブチルスズジメトキシド、ジブチルビス（トリエトキシシロキシ）スズ、ジオクチルスズジラウレートのような有機スズ化合物；テトラブチルチタネート、テトラ−２−エチルヘキシルチタネート、トリエタノールアミンチタネート、テトラ（イソプロペニルオキシ）チタネート、ジイソプロポキシビス（アセト酢酸エチル）チタン、ジイソプロポキシビス（アセト酢酸メチル）チタン、ジイソプロポキシビス（アセルアセトン）チタン、ジブトキシビス（アセト酢酸エチル）チタン、ジメトキシビス（アセト酢酸エチル）チタンなどの有機チタン化合物；アルコキシアルミニウム化合物などが例示される。少量でも十分な硬化性が得られることや、得られる組成物の特性の観点から、これらの中でも有機スズ化合物、有機チタン化合物がより好ましい。
【００３４】
（Ｄ）成分の配合量は、前記（Ａ）成分１００重量部に対して０．０１〜１０重量部より好ましくは０．１〜１０重量部の範囲とする。（Ｄ）硬化触媒の配合量が１０重量部を超えると、硬化が速くなりすぎるばかりでなく、硬化物の黄変などの変色が生じ、また機械的特性に悪影響を及ぼし好ましくない。
【００３５】
本発明の実施形態における室温硬化性ポリオルガノシロキサン組成物は、前記（Ａ）〜（Ｄ）の各成分を基本成分とするが、必要に応じて、公知の粘度調整剤、可塑剤、顔料、耐熱向上剤、難燃性付与剤、防カビ剤、接着付与剤などを、本発明の効果を損なわない範囲で配合してもよい。
【００３６】
本発明の実施形態においては、前記（Ａ）〜（Ｄ）の基本成分と上述した任意成分が、湿気を絶った状態で以下に示すように配合され混合される。
【００３７】
まず、１０５℃−３時間の加熱減量が０．３〜０．５重量％以上である（Ｃ）無機充填剤を、ミキサー、ニーダーなどに投入し、６０ｃｍＨｇ以下好ましくは３０ｃｍＨｇ以下の減圧状態で５０〜２００℃で１〜６時間加熱撹拌する。このような減圧下での加熱処理により、（Ｃ）成分の含有する結晶水および吸着水量の目安となる加熱減量の値を、０．２重量％以下より好ましくは０．１重量％以下に低減することができる。
【００３８】
次いで、加熱処理がなされた（Ｃ）無機充填剤に、予め（Ａ）成分のポリオルガノシロキサンに（Ｂ）成分である架橋剤の少なくとも一部を混合したものを配合し、均一になるように混合する。その後、６０ｃｍＨｇ以下好ましくは３０ｃｍＨｇ以下の減圧下５０〜２００℃の温度で１〜６時間加熱撹拌してもよい。このような加熱撹拌により、よりいっそう貯蔵安定性に優れた組成物を得ることができる。
【００３９】
なお、予め（Ａ）成分に（Ｂ）成分の少なくとも一部を配合した混合物を（Ｃ）成分と混合するのではなく、（Ｃ）成分に（Ａ）成分を配合すると同時に（Ｂ）成分の少なくとも一部を配合することもできる。要するに、（Ｃ）成分単独で（Ａ）成分に配合されることがなく、（Ｃ）成分と（Ａ）成分との混合時には必ず（Ｂ）成分が存在するようにすることが望ましい。
【００４０】
次いで、この混合物に（Ｂ）成分の残りを架橋剤として加えるとともに、（Ｄ）成分である硬化触媒および上述した任意成分を配合し、均一になるように混合する。
【００４１】
こうして、まず（Ｃ）成分である無機充填剤を加熱脱水した後、この無機充填剤に、予め（Ａ）成分に（Ｂ）成分を混合した混合物を配合するか、もしくは（Ｃ）成分の配合と同時に（Ｂ）成分を配合することにより、（Ａ）成分の劣化を低減し、無機充填剤を加熱脱水したことによる効果を向上させることができる。そして、硬化性および貯蔵安定性に優れた室温硬化性ポリオルガノシロキサン組成物が得ることができる。
【００４２】
（Ｃ）成分である無機充填剤が、脂肪酸、脂肪酸エステル、オルガノシランなどの有機物により表面処理されたもの（例えば、コロイダル炭酸カルシウム）の場合には、表面処理剤の変質などが懸念されるため、加熱処理を施すことができない。このような（Ｃ）無機充填剤を使用する場合には、加熱脱水処理を施すことなくそのまま（Ａ）成分と（Ｂ）成分とを混合したものに配合し、均一になるように混合する。その後、より貯蔵安定性に優れた組成物が得られることから、６０ｃｍＨｇ以下好ましくは３０ｃｍＨｇ以下の減圧下、５０〜２００℃の温度で１〜６時間加熱撹拌してもよい。
【００４３】
次いで、この混合物に（Ｂ）成分の残りを架橋剤として加えるとともに、（Ｄ）成分である硬化触媒および上述した任意成分を配合し、均一になるように混合する。こうして、（Ａ）成分の劣化などを低減することができ、硬化性および貯蔵安定性に優れた室温硬化性ポリオルガノシロキサン組成物が得ることができる。
【００４４】
本発明の調製方法において、予め（Ｂ）成分の少なくとも一部を（Ａ）成分に混合した後、この混合物に（Ｃ）成分を配合することにより、あるいは（Ａ）成分に（Ｃ）成分を配合して混合する際に同時に（Ｂ）成分の少なくとも一部を配合することにより、硬化性および貯蔵安定性を大幅に改善することができるのは、以下に示す理由による。
【００４５】
すなわち、（Ｃ）成分である無機充填剤が結晶水や吸着水を多く含む場合は、これをそのまま使用したのでは、得られる組成物が極めて貯蔵安定性の悪いものとなる。保管中に著しい増粘が生じたり、内部で硬化したり、あるいは硬化が不十分となり、十分な機械的特性が得られないばかりでなく、ゴム状にならないなどの現象を引き起こす。そのため、予め（Ｃ）成分を減圧下で加熱し十分に水分を除去する必要がある。
【００４６】
こうして減圧下での加熱により水分を除去した後、（Ｃ）成分を十分に（例えば、４０℃以下に）冷却してから（Ａ）成分に配合するのであれば、加熱処理による影響は少なく、所望の特性および貯蔵安定性を有する組成物が得られる。しかし、（Ｃ）成分の冷却が不十分な場合には、（Ａ）成分の加水分解性基の劣化（残存する水分あるいは結露水による加水分解）を引き起こし、組成物の硬化性および機械的特性が低下するなどの問題が生じる。また、加熱処理後（Ｃ）成分を十分に冷却した場合でも、冷却による結露水などの影響で水分を再度吸着してしまい、この吸着水が（Ａ）成分の劣化を引き起こすおそれがある。さらに、加熱後すぐに冷却することにより、熱源などにかかる経済的損失および工程時間の延長などの問題がある。
【００４７】
本発明の実施形態では、（Ｃ）成分である無機充填剤を加熱脱水した後、この無機充填剤を、予め（Ａ）成分に（Ｂ）成分を配合した混合物に配合するか、もしくは（Ａ）成分に（Ｂ）成分を配合すると同時に（Ｃ）成分である無機充填剤を配合しているので、（Ｃ）無機充填剤の含有する吸着水による影響が、（Ｂ）成分の一部に加水分解が生じるだけにとどまる。したがって、（Ａ）成分の加水分解性基の劣化を防止することができる。また、（Ｃ）成分の冷却が不十分な場合にも、（Ｂ）成分が気化するときの気化熱により冷却が促進されるため、（Ａ）成分の劣化が防止される。
【００４８】
さらに、（Ｃ）成分である無機充填剤が有機物により表面処理されたものである場合、（Ａ）成分単独のものに（Ｃ）成分を配合すると、表面処理剤である有機物から生じる遊離物などが（Ａ）成分の加水分解性基と反応しもしくは交換反応を引き起こし、硬化性の低下が生じる。また、遊離の有機物が（Ｄ）成分である硬化触媒と反応し、触媒活性を低下させるなどの問題が生じる。しかし、有機物により表面処理された無機充填剤を、予め（Ａ）成分に（Ｂ）成分を配合した混合物に配合するか、もしくは（Ａ）成分に（Ｂ）成分を配合すると同時に配合することにより、表面処理剤から遊離する有機物を（Ｂ）成分の加水分解性基により捕捉することができるので、硬化性の低下ならびに触媒活性の低下を防ぐことができる。
【００４９】
本発明の調製方法によって得られる室温硬化性ポリオルガノシロキサン組成物は、例えば、電気・電子工業などにおける接着剤やコーティング材として、また建築用シーリング材などとして好適に使用することができる。
【実施例】
【００５０】
本発明を実施例により詳細に説明するが、本発明はこれらの実施例に限定されるものではない。なお、以下の実施例および比較例において、特に断らない限り、「部」とあるのは「重量部」を、「％」とあるのは「重量部」を表す。また、粘度などの物性値は２３℃、相対湿度（ＲＨ）５０％での値である。
【００５１】
実施例１
湿気を遮断した混合機に、１０５℃−３時間の加熱減量が０．５１％、平均粒径が４．０μｍの粉砕シリカ１５０部と、１０５℃−３時間の加熱減量が０．５％、平均粒径が０．１５μｍの二酸化チタン３０部を投入し、３０ｃｍＨｇ、１３０℃で３時間加熱撹拌した。この加熱処理後の粉砕シリカおよび二酸化チタンについて、１０５℃−３時間の加熱減量を測定した。
【００５２】
次いでこの混合機に、粘度１５Ｐａ・ｓのα，ω−ビス（メチルジメトキシシロキシ）ポリジメチルシロキサン１００部にメチルトリメトキシシラン２部を混合したものを投入し、均一になるまで混合した（第１の配合工程）。このときの混合物の温度は８８℃であった。その後、メチルトリメトキシシラン１部、Ｎ−トリメチルシリル−３−アミノプロピルトリメトキシシラン２部、およびジブチルスズジラウレート０．５部をそれぞれ配合し（第２の配合工程）、湿気遮断下で均一に混合し、ポリオルガノシロキサン組成物を得た。
【００５３】
実施例２
実施例１と同じ粉砕シリカおよび二酸化チタンを同様に加熱処理した後、混合機に、実施例１と同様に、粘度１５Ｐａ・ｓのα，ω−ビス（メチルジメトキシシロキシ）ポリジメチルシロキサン１００部にメチルトリメトキシシラン２部を混合したものを投入し、均一になるまで混合した（第１の配合工程）。
【００５４】
次いで、３０ｃｍＨｇの減圧下１１０℃で２時間加熱混合した。その後、メチルトリメトキシシラン１部、Ｎ−トリメチルシリル−３−アミノプロピルトリメトキシシラン２部、およびジブチルスズジラウレート０．５部をそれぞれ配合し（第２の配合工程）、湿気遮断下で均一に混合し、ポリオルガノシロキサン組成物を得た。
【００５５】
実施例３
湿気を遮断した混合機に、１０５℃−３時間の加熱減量が０．３％、平均粒径が１．５μｍの粉砕シリカ３０部と、１０５℃−３時間の加熱減量が０．４％、平均粒径が４．５μｍの炭酸亜鉛１０部を投入し、３０ｃｍＨｇ、１２０℃で３時間加熱撹拌した。この加熱処理後の粉砕シリカおよび炭酸亜鉛について、１０５℃−３時間の加熱減量を測定した。
【００５６】
次いでこの混合機に、粘度１５Ｐａ・ｓのα，ω−ビス（メチルジメトキシシロキシ）ポリジメチルシロキキサン１００部にメチルトリメトキシシラン３部を混合したものを投入し、均一になるまで混合した（第１の配合工程）。その後、メチルトリメトキシシラン２部と、ジイソプロポキシチタンビス（エチルアセチルアセテート）２．５部をそれぞれ配合し（第２の配合工程）、湿気遮断下で均一に混合し、ポリオルガノシロキサン組成物を得た。
【００５７】
実施例４
実施例３と同じ粉砕シリカおよび炭酸亜鉛を同様に加熱処理した後、混合機に、実施例３と同様に、粘度１５Ｐａ・ｓのα，ω−ビス（メチルジメトキシシロキシ）ポリジメチルシロキサン１００部にメチルトリメトキシシラン３部を混合したものを投入し、均一になるまで混合した（第１の配合工程）。
【００５８】
次いで、３０ｃｍＨｇの減圧下１１０℃で２時間加熱混合した。その後、メチルトリメトキシシラン２部と、ジイソプロポキシチタンビス（エチルアセチルアセテート）２．５部をそれぞれ配合し（第２の配合工程）、湿気遮断下で均一に混合し、ポリオルガノシロキサン組成物を得た。
【００５９】
比較例１
湿気を遮断した混合機に、１０５℃−３時間の加熱減量が０．５１％、平均粒径が４．０μｍの粉砕シリカ１５０部と、１０５℃−３時間の加熱減量が０．５％、平均粒径が０．１５μｍの二酸化チタン３０部を投入し、３０ｃｍＨｇ、１３０℃で３時間加熱撹拌した。この加熱処理後の粉砕シリカおよび二酸化チタンについて、１０５℃−３時間の加熱減量を測定した。
【００６０】
次いでこの混合機に、粘度１５Ｐａ・ｓのα，ω−ビス（メチルジメトキシシロキシ）ポリジメチルシロキサン１００部を投入し、均一になるまで混合した（第１の配合工程）。その後、メチルトリメトキシシラン３部、Ｎ−トリメチルシリル−３−アミノプロピルトリメトキシシラン２部、およびジブチルスズジラウレート０．５部をそれぞれ配合し（第２の配合工程）、湿気遮断下で均一に混合し、ポリオルガノシロキサン組成物を得た。
【００６１】
比較例２
湿気を遮断した混合機に、１０５℃−３時間の加熱減量が０．５１％、平均粒径が４．０μｍの粉砕シリカ１５０部と、１０５℃−３時間の加熱減量が０．５％、平均粒径が０．１５μｍの二酸化チタン３０部を投入した後、これにさらに、粘度１５Ｐａ・ｓのα，ω−ビス（メチルジメトキシシロキシ）ポリジメチルシロキサン１００部にメチルトリメトキシシラン２部を混合した（第１の配合工程）ものを投入し、均一になるまで混合した。その後、メチルトリメトキシシラン１部、Ｎ−トリメチルシリル−３−アミノプロピルトリメトキシシラン２部、およびジブチルスズジラウレート０．５部をそれぞれ配合し（第２の配合工程）、湿気遮断下で均一に混合し、ポリオルガノシロキサン組成物を得た。
【００６２】
比較例３
湿気を遮断した混合機に、１０５℃−３時間の加熱減量が０．５１％、平均粒径が４．０μｍの粉砕シリカ１５０部と、１０５℃−３時間の加熱減量が０．５％、平均粒径が０．１５μｍの二酸化チタン３０部を投入した後、これにさらに、粘度１５Ｐａ・ｓのα，ω−ビス（メチルジメトキシシロキシ）ポリジメチルシロキサン１００部を投入し、均一になるまで混合した（第１の配合工程）。その後、メチルトリメトキシシラン３部、Ｎ−トリメチルシリル−３−アミノプロピルトリメトキシシラン２部、およびジブチルスズジラウレート０．５部をそれぞれ配合し（第２の配合工程）、湿気遮断下で均一に混合し、ポリオルガノシロキサン組成物を得た。
【００６３】
比較例４
湿気を遮断した混合機に、１０５℃−３時間の加熱減量が０．３％、平均粒径が１．５μｍの粉砕シリカ３０部と、１０５℃−３時間の加熱減量が０．４％、平均粒径が４．５μｍの炭酸亜鉛１０部を投入し、３０ｃｍＨｇ、１２０℃で３時間加熱撹拌した。
【００６４】
次いでこの混合機に、粘度１５Ｐａ・ｓのα，ω−ビス（メチルジメトキシシロキシ）ポリジメチルシロキキサン１００部を投入し、均一になるまで混合した（第１の配合工程）。その後、メチルトリメトキシシラン５部と、ジイソプロポキシチタンビス（エチルアセチルアセテート）２．５部をそれぞれ配合し（第２の配合工程）、湿気遮断下で均一に混合し、ポリオルガノシロキサン組成物を得た。
【００６５】
実施例５
湿気を遮断した混合機で、粘度４０Ｐａ・ｓのα，ω−ビス（メチルジメトキシシロキシ）ポリジメチルシロキキサン１００部にメチルトリメトキシシラン３部を配合したものを混合した（第１の配合工程）。次いでこの混合機に、１０５℃−３時間の加熱減量が０．３％、平均粒径が０．０５μｍの脂肪酸エステルで表面処理したコロイダル炭酸カルシウム１２０部を投入し、３０ｃｍＨｇの減圧下で３時間撹拌した。
【００６６】
次いで、作業性調整のための希釈剤として粘度１００ｍＰａ・ｓのα，ω−ビス（トリメチルシロキシ）ポリジメチルシロキキサン４５部を投入し、均一になるまで混合した後、メチルトリメトキシシラン５部と、ジイソプロポキシチタンビス（エチルアセチルアセテート）４部を配合し（第２の配合工程）、湿気遮断下で均一に混合し、ポリオルガノシロキサン組成物を得た。
【００６７】
実施例６
湿気を遮断した混合機で、粘度２０Ｐａ・ｓのα，ω−ビス（トリメトキシシロキシ）ポリジメチルシロキキサン１００部にテトラエトキシシラン３部を配合したものを混合した（第１の配合工程）。次いでこの混合機に、１０５℃−３時間の加熱減量が０．３％、平均粒径が０．０５μｍのステアリン酸で表面処理したコロイダル炭酸カルシウム１２０部を投入し、３０ｃｍＨｇの減圧下で３時間撹拌した。
【００６８】
次いで、粘度１００ｍＰａ・ｓのα，ω−ビス（トリメチルシロキシ）ポリジメチルシロキキサン４５部を投入し、均一になるまで混合した後、メチルトリメトキシシラン５部、ジイソプロポキシチタンビス（エチルアセチルアセテート）４部を配合し（第２の配合工程）、湿気遮断下で均一に混合し、ポリオルガノシロキサン組成物を得た。
【００６９】
実施例７
湿気を遮断した混合機で、粘度２０Ｐａ・ｓのα，ω−ビス（トリメトキシシロキシ）ポリジメチルシロキキサン１００部にテトラエトキシシラン３部を配合したものを混合した（第１の配合工程）。次いでこの混合機に、１０５℃−３時間の加熱減量が０．３％、平均粒径が０．０５μｍの脂肪酸エステルで表面処理したコロイダル炭酸カルシウム１２０部を投入し、３０ｃｍＨｇの減圧下で３時間撹拌した。
【００７０】
次いで、粘度１００ｍＰａ・ｓのα，ω−ビス（トリメチルシロキシ）ポリジメチルシロキキサン４５部を投入し、均一になるまで混合した後、メチルトリメトキシシラン５部、ジイソプロポキシチタンビス（エチルアセチルアセテート）４部を配合し（第２の配合工程）、湿気遮断下で均一に混合し、ポリオルガノシロキサン組成物を得た。
【００７１】
比較例５
湿気を遮断した混合機に、粘度４０Ｐａ・ｓのα，ω−ビス（メチルジメトキシシロキシ）ポリジメチルシロキキサン１００部と、１０５℃−３時間の加熱減量が０．３％、平均粒径が０．０５μｍの脂肪酸エステルで表面処理したコロイダル炭酸カルシウム１２０部を投入し（第１の配合工程）、３０ｃｍＨｇの減圧下で３時間撹拌した。
【００７２】
次いで、粘度１００ｍＰａ・ｓのα，ω−ビス（トリメチルシロキシ）ポリジメチルシロキキサン４５部を投入し、均一になるまで混合した後、メチルトリメトキシシラン８部と、ジイソプロポキシチタンビス（エチルアセチルアセテート）４部を配合し（第２の配合工程）、湿気遮断下で均一に混合し、ポリオルガノシロキサン組成物を得た。
【００７３】
比較例６
湿気を遮断した混合機に、粘度２０Ｐａ・ｓのα，ω−ビス（トリメトキシシロキシ）ポリジメチルシロキキサン１００部と、１０５℃−３時間の加熱減量が０．３％、平均粒径が０．０５μｍのステアリン酸で表面処理したコロイダル炭酸カルシウム１２０部を投入し（第１の配合工程）、３０ｃｍＨｇの減圧下で３時間撹拌した。
【００７４】
次いで、粘度１００ｍＰａ・ｓのα，ω−ビス（トリメチルシロキシ）ポリジメチルシロキキサン３０部を投入し、均一になるまで混合した後、テトラエトキシシラン３部、メチルトリメトキシシラン５部、ジイソプロポキシチタンビス（エチルアセチルアセテート）４部を配合し（第２の配合工程）、湿気遮断下で均一に混合し、ポリオルガノシロキサン組成物を得た。
【００７５】
次に、実施例１〜６および比較例１〜６でそれぞれ得られた組成物を、以下に示すようにして評価した。結果を表１および表２に示す。
【００７６】
［タックフリータイム］
組成物を２３℃、５０％ＲＨの雰囲気中に押し出した後、指で押出し物の表面に接触して乾燥状態にあることを確認するに至る時間を測定した。
【００７７】
［物理的特性］
組成物をシート成型用金型に押し出し、温度２３℃、湿度５０％の条件下で７日間放置して硬化させ、厚さ２ｍｍのシートを作成した。このシートの物理的特性をＪＩＳ  Ｋ  ６２４９に拠り測定した。
【００７８】
［貯蔵安定性］
湿気を遮断した容器に組成物を入れ、７０℃で１６８時間加熱した後、２３℃、５０％ＲＨの雰囲気下でタックフリータイムを測定した。その後、厚さ２ｍｍのシート状になるように調整し、７日間放置して空気中の湿気により硬化させ、硬化物の物理的特性をＪＩＳ  Ｋ  ６２４９に拠り測定した。
【００７９】
【表１】
2011236442.tif 000010
【００８０】
【表２】
2011236442.tif 000011
表１からも明らかなように、実施例１〜６で得られたポリオルガノシロキサン組成物は、比較例１〜６で得られたポリオルガノシロキサン組成物に比べて、硬化性および貯蔵安定性が大幅に改善されている。